Шихта для производства пористого заполнителя
CHARGE FOR PRODUCTION OF POROUS FILLER

Изобретение относится к производству пористых заполнителей для бетонов.
Известна шихта для производства пористого заполнителя, содержащая, мас. %: глина монтмориллонитовая 35,0-38,0; уголь 5,0-6,0; доломит 36,0-50,0 [1].
Задачей изобретения является интенсификация процесса обжига, повышение прочности пористого заполнителя, полученного из шихты.
Технический результат достигается тем, что шихта для производства пористого заполнителя, содержащая глину монтмориллонитовую, молотый доломит, дополнительно содержит омыленную канифоль и измельченный парафин при следующем соотношении компонентов, мас. %: глина монтмориллонитовая 89,7-92,7; молотый и просеянный через сито 008 доломит 7,0-10,0; омыленная канифоль 0,1-0,2; измельченный и просеянный через сито 2,5 парафин 0,1-0,2.
В таблице приведены составы шихты для производства пористого заполнителя.
В составе шихты для производства пористого заполнителя используют глины монтмориллонитовые, включающие Аl-монтмориллонит и Fe-монтмориллонит (нонтронит).
Компоненты сырьевой смеси дозируют в требуемых количествах, смешивают. Полученную шихту увлажняют до 18-24% и формуют из нее гранулы размером 20-40 мм, которые сушат до влажности не более 6% и обжигают при температуре 1050-1150°С.
Источник информации
1. SU 1161500, С04В 31/00, 1985.